(57)【特許請求の範囲】
【請求項１】
顔料、第１のキナクリドン誘導体および第２のキナクリドン誘導体とを含有し、第１のキナクリドン誘導体は下記式のフタルイミドメチルキナクリドンまたはその部分加水分解生成物であるｏ−カルボキシベンゾアミドメチルキナクリドンであり
【化１】
0003865849.tif 000013
（式中の符号は後記の意味を有する）、
第２のキナクリドン誘導体は下記式のピラゾリルメチルキナクリドンである
【化２】
0003865849.tif 000014
（各式中、
Ｑはキナクリドン残基、
Ｒ’は水素、ハロゲンまたはＣ１-Ｃ４ アルキル、
R１、R２およびR３は互いに独立的に水素、ハロゲン、置換されていないＣ１-Ｃ１８アルキル、１個またはそれ以上のハロゲンまたはＣ１-Ｃ６ アルコキシ基によって置換されたＣ１-Ｃ１８アルキル、置換されていないＣ６-Ｃ１０アリール、または１個またはそれ以上のＣ１-Ｃ１８アルキル、ハロゲン、ニトロまたはＣ１-Ｃ６ アルコキシ基によって置換されたＣ６-Ｃ１０アリールであるか、あるいは、
R１とR２とはピラゾール環の炭素原子と一緒に融合脂環式、芳香族または複素環式環の一部を形成する、
Ｍは水素、第四アンモニウム陽イオンまたは金属陽イオンであり、
ｎは１、２、３または４、
ｘは０乃至２の数、
ｙは１、２、３または４である）ことを特徴とする顔料組成物。
【請求項２】
R２が水素であり、そしてR１とR３とがメチルである請求項１記載の顔料組成物。
【請求項３】
顔料がキナクリドン、１、４−ジケト−３、６−ジアリールピロロピロールまたはその固溶体である請求項１記載の顔料組成物。
【請求項４】
キナクリドン誘導体の混合物を、顔料の重量を基準にして、１５重量％まで含有している請求項１記載の顔料組成物。
【請求項５】
顔料分散物のレオロジー特性を向上させる方法において、キナクリドン誘導体の混合物の粘度低下有効量を該顔料分散物中に配合する工程を包含し、該キナクリドン誘導体の混合物は第１のキナクリドン誘導体と第２のキナクリドン誘導体とから実質的になり、第１のキナクリドン誘導体は下記式のキナクリドン誘導体またはその部分加水分解生成物であるｏ−カルボキシベンゾアミドメチルキナクリドンであり
【化３】
0003865849.tif 000015
（式中の符号は後記の意味を有する）、
第２のキナクリドン誘導体は下記式のキナクリドン誘導体である
【化４】
0003865849.tif 000016
（各式中、
Ｑはキナクリドン残基、
Ｒ’は水素、ハロゲンまたはＣ１-Ｃ４ アルキル、
R１、R２およびR３は互いに独立的に水素、ハロゲン、置換されていないＣ１-Ｃ１８アルキル、１個またはそれ以上のハロゲンまたはＣ１-Ｃ６ アルコキシ基によって置換されたＣ１-Ｃ１８アルキル、置換されていないＣ６-Ｃ１０アリール、または１個またはそれ以上のＣ１-Ｃ１８アルキル、ハロゲン、ニトロまたはＣ１-Ｃ６ アルコキシ基によって置換されたＣ６-Ｃ１０アリールであるか、あるいは、
R１とR２とはピラゾール環の炭素原子と一緒に融合脂環式、芳香族または複素環式環の一部を形成する、
Ｍは水素、第四アンモニウム陽イオンまたは金属陽イオンであり、
ｎは１、２、３または４、
ｘは０乃至２の数、
ｙは１、２、３または４である）ことを特徴とする方法。
【請求項６】
塗料の彩度を向上させる方法において、キナクリドン誘導体の混合物の彩度向上有効量を塗料中に配合する工程を包含し、該キナクリドン誘導体の混合物は第１のキナクリドン誘導体と第２のキナクリドン誘導体とから実質的になり、第１のキナクリドン誘導体は下記式のキナクリドン誘導体またはその部分加水分解生成物であるｏ−カルボキシベンゾアミドメチルキナクリドンであり
【化５】
0003865849.tif 000017
（式中の符号は後記の意味を有する）、
第２のキナクリドン誘導体は下記式のキナクリドン誘導体である
【化６】
0003865849.tif 000018
（各式中、
Ｑはキナクリドン残基、
Ｒ’は水素、ハロゲンまたはＣ１-Ｃ４ アルキル、
R１、R２およびR３は互いに独立的に水素、ハロゲン、置換されていないＣ１-Ｃ１８アルキル、１個またはそれ以上のハロゲンまたはＣ１-Ｃ６ アルコキシ基によって置換されたＣ１-Ｃ１８アルキル、置換されていないＣ６-Ｃ１０アリール、または１個またはそれ以上のＣ１-Ｃ１８アルキル、ハロゲン、ニトロまたはＣ１-Ｃ６ アルコキシ基によって置換されたＣ６-Ｃ１０アリールであるか、あるいは、
R１とR２とはピラゾール環の炭素原子と一緒に融合脂環式、芳香族または複素環式環の一部を形成する、
Ｍは水素、第四アンモニウム陽イオンまたは金属陽イオンであり、
ｎは１、２、３または４、
ｘは０乃至２の数、
ｙは１、２、３または４である）ことを特徴とする方法。
【請求項７】
顔料の着色有効量およびキナクリドン誘導体の混合物を含有し、該キナクリドン誘導体の混合物は第１のキナクリドン誘導体と第２のキナクリドン誘導体とから実質的になり、第１のキナクリドン誘導体は下記式のキナクリドン誘導体またはその部分加水分解生成物であるｏ−カルボキシベンゾアミドメチルキナクリドンであり
【化７】
0003865849.tif 000019
（式中の符号は後記の意味を有する）、
第２のキナクリドン誘導体は下記式のキナクリドン誘導体である
【化８】
0003865849.tif 000020
（各式中、
Ｑはキナクリドン残基、
Ｒ’は水素、ハロゲンまたはＣ１-Ｃ４ アルキル、
R１、R２およびR３は互いに独立的に水素、ハロゲン、置換されていないＣ１-Ｃ１８アルキル、１個またはそれ以上のハロゲンまたはＣ１-Ｃ６ アルコキシ基によって置換されたＣ１-Ｃ１８アルキル、置換されていないＣ６-Ｃ１０アリール、または１個またはそれ以上のＣ１-Ｃ１８アルキル、ハロゲン、ニトロまたはＣ１-Ｃ６ アルコキシ基によって置換されたＣ６-Ｃ１０アリールであるか、あるいは、
R１とR２とはピラゾール環の炭素原子と一緒に融合脂環式、芳香族または複素環式環の一部を形成する、
Ｍは水素、第四アンモニウム陽イオンまたは金属陽イオンであり、
ｎは１、２、３または４、
ｘは０乃至２の数、
ｙは１、２、３または４である）ことを特徴とする塗料組成物。
【発明の詳細な説明】
【０００１】
本発明は、分散された時に改良されたレオロジー特性を有し、そして向上した彩度を有する塗層を与える塗料顔料組成物の製造に使用される顔料組成物に関する。本発明による顔料組成物は、顔料の他に、添加剤としてフタルイミドメチルキナクリドンおよびピラゾリルメチルキナクリドンを含有する。
【０００２】
顔料組成物に特定の顔料誘導体を含有させることが、該顔料組成物を含む分散物の各種特性の制御および／または改良に役立つことは公知である。顔料誘導体の存在によるこの有利な効果は、特に色濃度、色相、光沢、透明性、レオロジー、非凝集性などにおいてみられる。
【０００３】
例えば、米国特許第５３３４７２７号明細書は、ピラゾリルメチルキナクリドンを含有する顔料のピラゾリルメチル誘導体が完成品または半製品顔料組成物に優れたレオロジー特性および色彩特性を賦与するために使用されることを開示している。この米国特許第５３３４７２７号明細書は、さらにかかるピラゾリルメチル顔料誘導体はスルホン化顔料誘導体と組み合わせて有利に顔料組成物中に使用でき、ピラゾリルメチル顔料誘導体またはスルホン化顔料誘導体単独使用の場合に比較してより好ましい作用が得られることをも開示している。
米国特許第３２７５６３７号明細書は、ｏ−カルボキシベンゾアミドメチルキナクリドン化合物をレオロジー改良剤として顔料組成物中に、かつまた粒子成長抑制剤として製造予備工程において使用することを開示している。ｏ−カルボキシベンゾイミドメチルキナクリドン化合物は、本発明によって使用されるフタルイミドメチルキナクリドン化合物の部分加水分解生成物であり、本発明により使用される化合物と等価物であると考えられる。
【０００４】
本発明は、顔料組成物中にフタルイミドメチルキナクリドン誘導体とピラゾリルメチルキナクリドン誘導体との両者が存在すると、顔料組成物を分散させた時に、従来技術によっては期待され得なかったような大幅な粘度低下が結果するという発見に基づくものである。さらに、本発明は、塗料組成物中にフタルイミドメチルキナクリドン誘導体とピラゾリルメチルキナクリドン誘導体との両者を配合すると、予期され得なかったような向上された彩度を有する塗料が得られるという発見に基づいている。
【０００５】
本発明は、顔料、第１のキナクリドン誘導体および第２のキナクリドン誘導体とを含有し、第１のキナクリドン誘導体が下記式のフタルイミドメチルキナクリドンまたはその部分加水分解生成物であるｏ−カルボキシベンゾアミドメチルキナクリドンであり
【化９】
0003865849.tif 000002
（式中の符号は後記の意味を有する）、
第２のキナクリドン誘導体が下記式のピラゾリルメチルキナクリドンである
【化１０】
0003865849.tif 000003
（各式中、
Ｑはキナクリドン残基、
Ｒ’は水素、ハロゲンまたはＣ1-Ｃ4 アルキル、
R1、R2およびR3は互いに独立的に水素、ハロゲン、置換されていないＣ1-Ｃ18アルキル、１個またはそれ以上のハロゲンまたはＣ1-Ｃ6 アルコキシ基によって置換されたＣ1-Ｃ18アルキル、置換されていないＣ6-Ｃ10アリール、または１個またはそれ以上のＣ1-Ｃ18アルキル、ハロゲン、ニトロまたはＣ1-Ｃ6 アルコキシ基によって置換されたＣ6-Ｃ10アリールであるか、あるいは、
R1とR2とはピラゾール環の炭素原子と一緒で融合脂環式、芳香族または複素環式環の一部を形成する、
Ｍは水素、第四アンモニウム陽イオンまたは金属陽イオンであり、
ｎは１、２、３または４、
ｘは０乃至２の数、
ｙは１、２、３または４である）ことを特徴とする顔料組成物に関する。
好ましくは、Ｒ’は水素、塩素またはメチルである。
特に有用な顔料組成物は、R2が水素であり、そしてR1とR3とがメチルである顔料組成物、とりわけ、Ｒ’が水素、塩素またはメチル、特に水素である顔料組成物である。
【０００６】
顔料は任意の顔料でありうる。たとえば、フタロシアニン、インダントロン、イソインドロン、イソインドリン、フラバントロン、ピラントロン、アントラキノン、チオインジゴ、ペリレン顔料、または好ましくは１、４−ジケトピロロピロール顔料またはキナクリドン顔料であり、キナクリドン顔料が特に好ましい。この顔料は、またキナクリドン顔料または１、４−ジケトピロロピロール顔料を含有する固溶体でもありうる。たとえば、２つだけ、またはそれ以上のキナクリドン顔料あるいは１、４−ジケトピロロピロール顔料から構成されている固溶体、あるいは１つまたはそれ以上のキナクリドン顔料および／または１つまたはそれ以上の１、４−ジケトピロロピロール顔料および他のクラスの顔料たとえばキナクリドンキノン、および／または安定剤たとえばアニリノアクリドンから構成されている固溶体である。特に有用な固溶体の例は、１、４−ジケト−３、６−ビス（４−クロロフェニル）ピロロ［３，４−ｃ］ピロールと２、９−ジクロロキナクリドンとからの二成分系固溶体、および１、４−ジケト−３、６−ジフェニルピロロ［３，４−ｃ］ピロールと１、４−ジケト−３、６−ビス（４−クロロフェニル）ピロロ［３，４−ｃ］ピロールと２、９−ジクロロキナクリドンとからの三成分系固溶体である。
【０００７】
一般的にキナクリドン残基Ｑは下記式で表される。
【化１１】
0003865849.tif 000004
式中、Ｒは独立的に水素または置換分、たとえばハロゲンまたは置換されていないかまたは置換されたＣ1-Ｃ4 アルキルである。特に、Ｒは水素、塩素またはメチルである。フタルイミドメチルキナクリドンおよびピラゾリルメチルキナクリドンに存在するキナクリドン残基は、互いに同種または異種であり得、特に好ましくは異種である。好ましい実施態様においては、各Ｑ基中の２つの置換基Ｒは互いに同種である。好ましいキナクリドン残基は、キナクリドン、２、９−ジクロロキナクリドン、４、１１−ジクロロキナクリドン、２、９−ジメチルキナクリドンおよび４、１１−ジメチルキナクリドンからの残基である。
【０００８】
好ましくは、顔料はキナクリドン、１、４−ジケトピロロピロールまたはこれらの固溶体である。
１つの好ましい実施態様においては、顔料はキナクリドン、１、４−ジケトピロロピロールまたはこれらの固溶体であり、Ｒ’は水素、R2は水素、そしてR1とR3とはメチルである。
【０００９】
本発明の顔料組成物中に使用される重要なキナクリドン顔料はキナクリドン、２、９−ジクロロキナクリドン、４、１１−ジクロロキナクリドン、２、９−ジメチルキナクリドン、４、１１−ジメチルキナクリドン、２、９−ジフルオロキナクリドンおよびこれらの固溶体である。
【００１０】
本発明の顔料組成物中に存在する重要な１、４−ジケトピロロピロール顔料は１、４−ジケト−３、６−ジフェニルピロロ［３，４−ｃ］ピロール，
１、４−ジケト−３、６−ビス（４−メチルフェニル）ピロロ［３，４−ｃ］ピロール，
１、４−ジケト−３、６−ビス（ｔｅｒｔ−ブチルフェニル）ピロロ［３，４−ｃ］ピロール，
１、４−ジケト−３、６−ビス（４−クロロフェニル）ピロロ［３，４−ｃ］ピロール，
１、４−ジケト−３、６−ビス（４−ビフェニリル）ピロロ［３，４−ｃ］ピロール，
１、４−ジケト−３、６−ビス（３−または４−シアノフェニル）ピロロ［３，４−ｃ］ピロール，
１、４−ジケト−３、６−ビス（３、４−ジクロロフェニル）ピロロ［３，４−ｃ］ピロール，および
これらの固溶体である。
１、４−ジケトピロロピロール顔料は、通常３、６−ジアリール−１、４−ジケトピロロ［３，４−ｃ］ピロールまたは１、４−ジケト−３、６−ジアリール−２、５−ジヒドロピロロ［３，４−ｃ］ピロールとも命名されている。
【００１１】
一般的に、本顔料組成物はキナクリドン誘導体の混合物を、顔料組成物の重量を基準にして、１５重量％まで含有する。好ましくは、本顔料組成物は第１のキナクリドン誘導体を０．１乃至１２重量％、そして第２のキナクリドン誘導体を０．１乃至１２重量％含有し、キナクリドン誘導体の混合物は全部で１５重量％までである。パーセントは、すべて顔料組成物の重量を基準にしたパーセントである。最も好ましくは、本顔料組成物はキナクリドン誘導体の混合物を４乃至１０重量％含有し、そして第１のキナクリドン誘導体が２乃至８重量％、第２のキナクリドン誘導体が２乃至８重量％の範囲であり、特に好ましくは第１のキナクリドン誘導体と第２のキナクリドン誘導体とがほぼ等重量部含有される。
【００１２】
本発明による顔料組成物は、塗料組成物特にペイントを着色するために有利に使用される。したがって、本発明はさらに塗料組成物の製造方法にも関し、その方法は、請求項１記載の顔料組成物の有効着色量を、該顔料組成物を塗料組成物と混合するか、または該顔料組成物の各成分を塗料組成物と混合することによって、塗料組成物中に配合することを特徴とする。すなわち、本発明による顔料組成物は現場でも製造される。
【００１３】
本発明は塗料組成物にも関し、その塗料組成物は、着色有効量の顔料およびキナクリドン誘導体の混合物を含有し、該キナクリドン誘導体の混合物は実質的に第１のキナクリドン誘導体と第２のキナクリドン誘導体とからなり、第１のキナクリドン誘導体は下記式のフタルイミドメチルキナクリドンまたはその部分加水分解生成物であるｏ−カルボキシベンゾアミドメチルキナクリドンであり
【化１２】
0003865849.tif 000005
（式中の符号は後記の意味を有する）、
第２のキナクリドン誘導体は下記式のピラゾリルメチルキナクリドンである
【化１３】
0003865849.tif 000006
（各式中、
Ｑはキナクリドン残基、
Ｒ’は水素、ハロゲンまたはＣ1-Ｃ4 アルキル、
R1、R2およびR3は互いに独立的に水素、ハロゲン、置換されていないＣ1-Ｃ18アルキル、１個またはそれ以上のハロゲンまたはＣ1-Ｃ6 アルコキシ基によって置換されたＣ1-Ｃ18アルキル、置換されていないＣ6-Ｃ10アリール、または１個またはそれ以上のＣ1-Ｃ18アルキル、ハロゲン、ニトロまたはＣ1-Ｃ6 アルコキシ基によって置換されたＣ6-Ｃ10アリールであるか、あるいは、
R1とR2とはピラゾール環の炭素原子と一緒で融合脂環式、芳香族または複素環式環の一部を形成する、
Ｍは水素、第四アンモニウム陽イオンまたは金属陽イオンであり、
ｎは１、２、３または４、
ｘは０乃至２の数、
ｙは１、２、３または４である）ことを特徴とする。
顔料組成物に関して上記した事項は、この本発明による塗料組成物に対しても該当する。
【００１４】
特に有用な塗料組成物は、顔料がキナクリドン顔料、たとえばキナクリドン、２、９−ジクロロキナクリドン、４、１１−ジクロロキナクリドン、２、９−ジメチルキナクリドン、４、１１−ジメチルキナクリドン、２、９−ジフルオロキナクリドン、あるいはジケトピロロピロール顔料、たとえば
１、４−ジケト−３、６−ジフェニルピロロ［３，４−ｃ］ピロール，
１、４−ジケト−３、６−ビス（４−メチルフェニル）ピロロ［３，４−ｃ］ピロール，
１、４−ジケト−３、６−ビス（ｔｅｒｔ−ブチルフェニル）ピロロ［３，４−ｃ］ピロール，
１、４−ジケト−３、６−ビス（４−クロロフェニル）ピロロ［３，４−ｃ］ピロール，
１、４−ジケト−３、６−ビス（４−ビフェニリル）ピロロ［３，４−ｃ］ピロール，
１、４−ジケト−３、６−ビス（３−または４−シアノフェニル）ピロロ［３，４−ｃ］ピロール，
１、４−ジケト−３、６−ビス（３、４−ジクロロフェニル）ピロロ［３，４−ｃ］ピロール，                                                          またはこれらの固溶体であるものである。
特に有用な塗料組成物は、Ｒ’が水素、R2が水素、そしてR1とR3とがメチルであるものである。
【００１５】
１つの好ましい実施態様においては、本塗料組成物はアルキド／メラミン、アクリル／メラミン、アクリル／ウレタン樹脂、または熱硬化性または熱可塑性アクリル樹脂をベースとする。
最も好ましくは、本塗料組成物はペイント、特に自動車用ペイントである。
【００１６】
さらに、本発明は顔料分散物のレオロジー特性を改良する方法にも関し、その方法は、キナクリドン誘導体の混合物の粘度低下有効量を顔料組成物中に配合する工程を包含し、そのキナクリドン誘導体の混合物が第１のキナクリドン誘導体と第２のキナクリドン誘導体とより実質的になり、該第１のキナクリドン誘導体は下記式のフタルイミドメチルキナクリドンまたはその部分加水分解生成物であるｏ−カルボキシベンゾアミドメチルキナクリドンであり
【化１４】
0003865849.tif 000007
（式中の符号は後記の意味を有する）、
第２のキナクリドン誘導体は下記式のピラゾリルメチルキナクリドンである
【化１５】
0003865849.tif 000008
（各式中、
Ｑはキナクリドン残基、
Ｒ’は水素、ハロゲンまたはＣ1-Ｃ4 アルキル、
R1、R2およびR3は互いに独立的に水素、ハロゲン、置換されていないＣ1-Ｃ18アルキル、１個またはそれ以上のハロゲンまたはＣ1-Ｃ6 アルコキシ基によって置換されたＣ1-Ｃ18アルキル、置換されていないＣ6-Ｃ10アリール、または１個またはそれ以上のＣ1-Ｃ18アルキル、ハロゲン、ニトロまたはＣ1-Ｃ6 アルコキシ基によって置換されたＣ6-Ｃ10アリールであるか、あるいは、
R1とR2とはピラゾール環の炭素原子と一緒で融合脂環式、芳香族または複素環式環の一部を形成する、
Ｍは水素、第四アンモニウム陽イオンまたは金属陽イオンであり、
ｎは１、２、３または４、
ｘは０乃至２の数、
ｙは１、２、３または４である）ことを特徴とする。
【００１７】
本発明の塗料組成物の予測外の利点は、その塗料組成物からつくられた塗層の彩度の向上が予想され得なかったほどであることである。彩度はＣＩＥＬＡＢ色度系によるＡ成分として容易に測定される。一般的にいって、本発明の塗料組成物は、ＣＩＥＬＡＢ測定系の彩度成分、Ａとして従来よりも高い数値を有する塗層を与える。好ましくは、この向上された彩度を有する塗層の色はバイオレット、マゼンタ、帯青赤色、帯黄赤色またはオレンジである。
【００１８】
したがって、本発明はさらに塗料の彩度を向上させる方法にも関し、その方法は、キナクリドン誘導体の混合物の彩度向上有効量を塗料中に配合する工程を包含し、該キナクリドン誘導体の混合物は第１のキナクリドン誘導体と第２のキナクリドン誘導体とから実質的になり、第１のキナクリドン誘導体は下記式のフタルイミドメチルキナクリドンまたはその部分加水分解生成物であるｏ−カルボキシベンゾアミドメチルキナクリドンであり
【化１６】
0003865849.tif 000009
（式中の符号は後記の意味を有する）、
第２のキナクリドン誘導体は下記式のピラゾリルメチルキナクリドンである
【化１７】
0003865849.tif 000010
（各式中、
Ｑはキナクリドン残基、
Ｒ’は水素、ハロゲンまたはＣ1-Ｃ4 アルキル、
R1、R2およびR3は互いに独立的に水素、ハロゲン、置換されていないＣ1-Ｃ18アルキル、１個またはそれ以上のハロゲンまたはＣ1-Ｃ6 アルコキシ基によって置換されたＣ1-Ｃ18アルキル、置換されていないＣ6-Ｃ10アリール、または１個またはそれ以上のＣ1-Ｃ18アルキル、ハロゲン、ニトロまたはＣ1-Ｃ6 アルコキシ基によって置換されたＣ6-Ｃ10アリールであるか、あるいは、
R1とR2とはピラゾール環の炭素原子と一緒で融合脂環式、芳香族または複素環式環の一部を形成する、
Ｍは水素、第四アンモニウム陽イオンまたは金属陽イオンであり、
ｎは１、２、３または４、
ｘは０乃至２の数、
ｙは１、２、３または４である）ことを特徴とする。
以下、本発明を実施例によってさらに説明する。これら実施例は本発明を説明するものであって、本発明を限定するものではない。実施例中の部は、特に別途記載のない限り、すべて重量部である。
【００１９】
実施例１
１、４−ジケト−３、６−ビス（４−クロロロフェニル）ピロロピロールの４．０ｇ，２、９−ジクロロキナクリドンの６．０ｇ，グルタール酸ジメチルの１ｇ，界面活性剤０．５ｇおよびAl2SO4・15-18H2O ４０．０ｇを、摩砕材として鋼玉と釘を含有している１リットル容のボールミル中に装填する。このミルを２４時間回転させた後、内容物を取り出し、摩砕材から分離する。得られたミル粉末を２％の水性硫酸と共に９０℃において２時間撹拌する。得られたスラリーを濾過し、そして中性となり塩類がなくなるまで湯水で洗う。
【００２０】
実施例２
実施例１によって製造されたプレスケーキ９２部をピラゾリルメチルキナクリドンの４部およびキナクリドンスルホン酸４部と湿式混合し、乾燥する。得られた混合物１６．５ｇをアクリルウレタン樹脂４１．２ｇ，分散剤樹脂０．９ｇ，シンナー９８．３ｇと混合する。得られた混合物を、摩砕材９８０ｇを使用して６４時間ミル摩砕して、顔料／バインダー比０．５において顔料１０％、固形分３０％を含有する顔料ベースを得た。
【００２１】
実施例３
実施例１によって製造されたプレスケーキ９３部をピラゾリルメチルキナクリドンの４部およびフタルイミドメチルキナクリドンの３部と湿式混合し、乾燥する。得られた混合物１６．５ｇアクリルウレタン樹脂４１．２ｇ，分散剤樹脂０．９ｇ，シンナー９８．３ｇと混合する。得られた混合物を摩砕材９８０ｇを使用して６４時間ミル摩砕して、顔料／バインダー比０．５において顔料１０％、固形分３０％を含有する顔料ベースを得た。
【００２２】
実施例４
実施例２および３によって製造された顔料ベースの粘度を、ブルックフィールドＤＶ−１１測定装置を使用して、室温において測定した。顔料ベースのレオロジー・プロフィルを次表にまとめて示す。
【表１】
0003865849.tif 000011
【００２３】
実施例５    塗料評価
アルミニウムベース
アルミニウムペースト４０５ｇを、アクリル分散樹脂３１５ｇおよびアクリル樹脂１８０ｇと、ダマがなくなるまで、混合してアルミニウムベースを製造した。
金属透明溶液
非水性分散樹脂１３５３ｇ，メラミン樹脂７８６．２ｇ，キシレン１４４．６ｇ，ＵＶ遮断剤溶液６５．６ｇおよびアクリルウレタン樹脂４７１ｇを、記載の順序で、１つの容器に入れて１５分間よく混合する。次いでプレミックスした触媒８９．０ｇとメタノール９０．０ｇとをゆっくりと添加して金属透明溶液を製造した。
金属塗料調合物
顔料／バインダー比０．１５で顔料７．１％と固形分５４．４％とを含有するベースコート塗料を、下記の成分を混合して製造した：
顔料ベース                      ４６．８ｇ
アルミニウムベース                ４．２ｇ
非水性分散樹脂                    ４．４ｇ
金属透明溶液                    ４４．６ｇ
雲母ベース
あずき色の雲母（Russet Mica）２５１．１ｇを、アクリル樹脂３１５ｇおよび分散樹脂１８０ｇと、ダマがなくなるまで、混合して雲母ベースを製造した。雲母塗料調合物
下記成分を、ペイントシェーカーを使用して５分間混合してベースコート塗料を製造した：
顔料ベース                    １２２．４ｇ
雲母ベース                      ７０．２ｇ
非水性分散樹脂                  ２０．８ｇ
メラミン樹脂                    ３０．６ｇ
ＵＶ遮断剤                        ２．６ｇ
触媒                              ３．５ｇ
最終塗料を、＃２フィシャーカップ内２３秒のスプレー粘度まで、キシレンで希釈して調製した。
灰色プライマーで処理したアルミパネルに、ベースコート塗料を２回、室温において９０秒のフラッシュ間隔出、乾燥膜厚ベースで１５乃至２０ミクロンの膜厚までスプレー塗布した。３分間のフラッシュ後、アクリル・トップコートを２回、乾燥膜厚ベースで３７乃至５０ミクロンの膜厚となるまで塗布した。このパネルを室温において１０分間乾燥し、そして１２０℃において３０分間焼き付けた。
実施例２および３の顔料ベースを使用して製造された塗層の色彩度を、比較して次表に示す。
【表２】
0003865849.tif 000012